FR 3005966 A1 20141128 FR 1354759 A 20130527 La présente invention se rapporte à un nouveau procédé de fabrication d'un lingot de silicium, présentant une proportion de zone monocristalline accrue, avantageusement appauvrie en défauts cristallins, notamment en macles. Une telle zone monocristalline peut être avantageusement dédiée à donner, par découpe, des plaquettes de silicium monocristallin d'excellente qualité cristalline. De telles plaquettes sont particulièrement avantageuses dans le cadre de l'élaboration de cellules et modules photovoltaïques. Actuellement, les cellules photovoltaïques sont majoritairement fabriquées à partir de silicium mono ou multi-cristallin. La filière de production de silicium cristallin la plus courante met en jeu la solidification de lingots à partir d'un bain de silicium liquide. Ces lingots sont ensuite découpés en plaquettes qui peuvent être transformées en cellules photovoltaïques. Les lingots de silicium multicristallin sont classiquement réalisés par fusion d'une charge de silicium, suivie d'une solidification dirigée. Cette technique permet avantageusement de cristalliser de grands volumes de silicium ; et la taille des lingots usinés peut être ajustée en variant la dimension des creusets. Malheureusement, ce procédé très productif présente un inconvénient majeur au regard de la structure cristalline des lingots de silicium ainsi réalisés. De fait, cette technique conduit à des lingots présentant une structure cristalline caractérisée par un nombre très important de grains et d'orientations cristallines différentes, mais également par une densité de dislocations élevée, ces dislocations étant réparties de manière inhomogène dans le lingot. Par conséquent, ce procédé n'est pas efficace pour obtenir un lingot de silicium quasi-monocristallin, dit «mono-like », c'est-à-dire constitué très majoritairement (notamment à plus de 90 %) de matériau monocristallin. Depuis quelques années, des techniques ont été développées pour élaborer des lingots de silicium mono-like par solidification dirigée dans un four avec des structures cristallines améliorées, notamment via un meilleur contrôle de la germination, comme décrit dans le document Fujiwara et al., Growth of structure-controlled polycrystalline silicion ingots for solar cells by casting, Acta Materialia, 54 (2006), 3191-3197, ou encore via l'utilisation de germes monocristallins pavant le fond du creuset (technique dite de reprise sur germes), comme proposé dans les documents WO 2007/084934, US 2010/0192838, US 2010/0193989, US 2010/0193664, WO 2009/014963, US 2010/0197070 et US 2013/0095028. Malheureusement, la fabrication d'un lingot de silicium, par reprise sur germes en four de solidification dirigée, pose un problème de diminution de la proportion de cristaux issus des germes avec la hauteur du lingot. Cette diminution est préjudiciable à la qualité du lingot obtenu, étant donné que les cristaux issus des germinations en périphérie des zones de germes présentent une quantité de défauts cristallins inacceptable pour une utilisation en tant que cellules photovoltaïques. De fait, une zone multicristalline, se développant à partir des bords du creuset sur toute la hauteur du lingot, est susceptible de venir dégrader la qualité du lingot formé à partir des germes en fond de creuset. Pour améliorer la qualité des lingots élaborés par reprise sur germe, il importe, par conséquent, d'augmenter la proportion des cristaux issus des germes. Plusieurs facteurs peuvent être à l'origine de la diminution de la proportion des cristaux issus des germes avec la hauteur de lingot : ils peuvent être notamment liés à la thermique du four, ou à la croissance de défauts cristallins. La thermique d'un four de solidification dirigée est caractérisée par la forme de l'avancée du front de fusion et de solidification. Par « front de fusion et de solidification » du four, appelé plus simplement dans la suite du texte, «front de solidification» du four, on entend désigner l'interface silicium solide/ silicium liquide (ou fondu) au cours de la solidification dirigée du silicium dans le creuset. Deux grands types de thermiques de four existent : les fours à front de solidification convexe et les fours à front de solidification concave. Un front de solidification concave, convexe respectivement, est tel que l'interface solide-liquide est située verticalement à une altitude plus élevée, moins élevée respectivement, au niveau des parois du creuset qu'au centre du creuset, lors de la solidification dirigée. Dans le cas d'une thermique convexe, voire très convexe, les temps de cycles sont longs, car la solidification des coins en fin de cycle est lente (typiquement de 8 à 9 heures). Un front de solidification concave, voire proche de la planéité, permet de s'affranchir des principaux inconvénients liés à une thermique convexe. Les thermiques avec un front de solidification, spatialement ou temporellement, concave ou proche de la planéité sont les plus adaptés pour la production de lingots par reprise sur germes. Un front de solidification proche de la planéité est particulièrement préféré puisqu'il permet d'utiliser des germes en fond de creuset d'épaisseur minimale. Malheureusement, la portion monocristalline au niveau du silicium solidifié au bord des parois du creuset diminue drastiquement avec la hauteur du lingot. Ce phénomène résulte, d'une part, de la propagation de grains parasites venant de la germination en paroi latérale du creuset ou sur des zones périphériques ne présentant pas de germes, et d'autre part, de la propagation de macles vers le coeur du lingot. Ainsi, les macles et germinations réduisent la proportion monocristalline du lingot exploitable pour produire des briques. La figure 1 illustre cette conséquence pour la découpe d'un lingot dit « G5 » en 25 briques. Si les germes déposés en fond de creuset couvrent cette surface de futures briques, la surface effectivement monocristalline en haut de lingot est réduite à la zone interne du tracé T, du fait des effets de bord se développant sur toute la hauteur de lingot lors de sa solidification. La présente invention vise précisément à palier les inconvénients précités et à optimiser la proportion monocristalline exploitable d'un lingot de silicium obtenu par reprise sur germes en four à front de solidification, spatialement ou temporellement, concave ou proche de la planéité. La présente invention concerne ainsi, selon un premier de ses aspects, un procédé de fabrication d'un lingot de silicium par reprise sur germes en four de solidification dirigée, comprenant au moins les étapes consistant en : (i) disposer d'un creuset (1) d'axe (Z) longitudinal, dont le fond comporte un pavage de germes (2) de silicium monocristallin de forme prisme droit ; et (ii) procéder à la solidification dirigée de silicium par reprise sur germes, selon une direction de croissance colinéaire à l'axe (Z) et avec un front de solidification, spatialement ou temporellement, concave ou proche de la planéité ; caractérisé en ce que le pavage en étape (i) est formé : - d'un ou plusieurs germes centraux G, ; et - d'un ou plusieurs germes périphériques Gp, contigu(s) au(x) germe(s) Gc, un germe Gp présentant un réseau cristallin symétrique du réseau cristallin du germe Gp contigu, par rapport au plan P défini par la frontière (3) entre lesdits germes Gp et Ge; le ou lesdits germes Gp présentant, dans un plan vertical de coupe, une largeur (1p) strictement inférieure à la largeur totale (lu) du ou desdits germes centraux ; et les germes périphériques Gp étant dimensionnés de manière à ce que : = d - b avec : - d vérifiant : d > H.tan Orna' avec Orna' la valeur maximale de l'angle 0 du front de solidification du four utilisé ; et H la hauteur, mesurée selon l'axe (Z), du lingot de silicium souhaitée ; et - b=0 pour un creuset à angles droits, et b=Rinterne creuset, avec Rinteme creuset la taille du chanfrein pour un creuset à arrêtes arrondies. Par « spatialement ou temporellement » concave ou proche de la planéité, on entend signifier qu' à un instant donné de la progression du front de solidification, ou en un point donné du front de solidification, l'interface solide/liquide est de forme concave ou proche de la planéité. Dans la suite du texte, et sauf indication contraire, un germe et/ou lingot et/ou plaquette, définis par la suite, sont caractérisés pour le référentiel orthogonal d'axes (x), (y) et (z), correspondant aux trois directions principales, respectivement du germe, du lingot ou de la plaquette. De préférence, l'axe (z) d'un germe et/ou d'un lingot est colinéaire à l'axe (Z) longitudinal du creuset. L'axe (Z) longitudinal du creuset désigne la ligne joignant l'ensemble des barycentres des sections transversales dudit creuset (parois du creuset inclus). L'axe longitudinal peut être plus particulièrement un axe de symétrie pour le creuset. On entend bien entendu par «forme prisme droit », une forme approximativement de type prisme de droit. En particulier, les germes présentent des parois latérales verticales ou sensiblement verticales (déviation de ± 5°). Par ailleurs, les germes du pavage en fond de creuset présentent des surfaces approximativement planes, aux irrégularités de surface près. On désignera dans la suite du texte, comme étant la « base du germe », la surface globalement plane du germe en regard du fond du creuset. Comme détaillé par la suite, la base des germes peut être de forme variée, notamment de forme carrée ou rectangulaire ou encore parallélogramme. De préférence, elle est de forme carré ou rectangulaire, les germes étant alors approximativement de forme pavé droit. La largeur « lp » d'un germe périphérique correspond, dans un plan vertical de coupe, à la distance entre deux parois successives dudit germe périphérique. De manière avantageuse, les inventeurs ont ainsi découvert qu'il est possible de maintenir la croissance de la zone monocristalline issue des germes G, sur toute la hauteur du lingot formé, via le positionnement de germes périphériques Gp dimensionnés 10 de manière appropriée comme décrit précédemment. En effet, avec un pavage de germes conforme à l'invention, comme développé plus précisément dans la suite du texte, la zone multicristalline germant à partir des parois du creuset n'interfère pas avec le joint de grains se propageant à partir de l'interface entre germes Gp et G,. Qui plus est, les macles, crées à partir de la zone multicristalline, sont 15 stoppées au niveau de ce joint de grains, et ne peuvent donc se propager librement vers le coeur monocristallin du lingot. La zone monocristalline centrale du lingot, encore appelée dans la suite du texte « lingot central », se développant à partir des germes centraux, est ainsi d'excellente qualité cristalline. 20 Selon un autre de ses aspects, la présente invention concerne un lingot de silicium, obtenu selon le procédé défini précédemment, présentant un coeur monocristallin séparé par des joints de grains, de préférence sensiblement verticaux, d'une zone multicristalline périphérique. Elle vise encore, selon un autre de ses aspects, un procédé de fabrication d'un 25 lingot de silicium monocristallin, comprenant au moins une étape (iii), de découpe du lingot tel que défini précédemment, le long des plans P définis par l'interface entre deux germes Gp et G, contigus, de manière à éliminer les zones multicristallines formées à l'aplomb des germes Gp. 30 D'autres caractéristiques, avantages et modes d'application du procédé et du lingot de silicium obtenu selon l'invention, ressortiront mieux à la lecture de la description détaillée qui va suivre, de l'exemple de réalisation de l'invention et à l'examen des dessins annexés, sur lesquels : - la figure 1 représente, de manière schématique et en vue de dessus, la surface monocristalline, délimitée extérieurement par le tracé T, en haut de lingot, pour une solidification classique par reprises sur germes d'un lingot G5 ; - la figure 2 représente, de manière schématique et partielle, un pavage en fond de creuset conforme à l'invention à l'aide des germes G, et Gp, en coupe transversale (figure 2a) et en vue de dessus (figure 2b) ; - la figure 3 représente, de manière schématique, la détermination du front de solidification à l'aide d'une méthode cristallographique (figure 3a) ou à l'aide d'une cartographie de résistivité (figure 3b) ; - la figure 4 représente, de manière schématique et partielle, en coupe transversale, le positionnement d'un germe périphérique Gp dans le cas d'un creuset à angles droits (figure 4a) et d'un creuset à chanfreins (figure 4b) ; - la figure 5 représente, de manière schématique et partielle, en coupe transversale, l'évolution de la zone multicristalline 4 et des macles 5 dans un lingot formé selon l'invention, à partir de germes G, et Gp présentant des réseaux cristallins symétriques ; - la figure 6 représente schématiquement, en vue 3D, la formation d'un germe B à partir d'un germe A par rotation d'un angle de 180° autour de l'axe (y) ou de l'axe (x) ; - la figure 7 représente, en vue 3D, le briquetage d'un lingot central de silicium 7 monocristallin selon les plans P, (Pd, Pa, Pa, - - -). - la figure 8 représente la détermination, à l'aide d'une étude cristallographique, de l'angle O. lors de l'essai de solidification dirigée effectué en exemple. - la figure 9 est une image photographique d'une tranche verticale de lingot de section 388 x 180 mm. Les conditions d'obtention sont celles détaillées dans l'exemple ; et la structure des germes est révélée par l'opération de découpe et de nettoyage se traduisant par un contraste optique variant pour chaque orientation cristalline ; - la figure 10 représente, de manière schématique et partielle, en coupe transversale, l'évolution de la zone multicristalline 4 et des macles 5 dans un lingot formé par reprise sur germes, à partir de germes G, et Gp ne présentant pas des réseaux cristallins symétriques. Il convient de noter que, pour des raisons de clarté, les différents éléments sur les figures sont représentés en échelle libre, les dimensions réelles des différentes parties n' étant pas respectées. Dans la suite du texte, les expressions « compris entre et ... », « allant de ... à ... » et « variant de ... à ... » sont équivalentes et entendent signifier que les bornes sont incluses, sauf mention contraire. Sauf indication contraire, l'expression « comportant/comprenant un(e) » doit 10 être comprise comme « comportant/comprenant au moins un(e) ». Pavage en fond de creuset (étape (i)) Comme précisé précédemment, le procédé de l'invention met en oeuvre un 15 pavage, en fond de creuset, par des germes 2 de silicium monocristallin de forme prisme droit. Le pavage de germes 2 peut être formé au fond d'un creuset classique. On peut encore envisager des creusets dont le fond lui-même est formé du pavage de germes. Selon un mode de réalisation particulièrement préféré, les germes 2 sont de 20 forme pavé droit, de base carrée ou rectangulaire. Selon une caractéristique essentielle de l'invention, le pavage de germes 2 est formé : - d'un ou plusieurs germes centraux, notés G, ; et - d'un ou plusieurs germes périphériques, notés Gp, contigu(s) au(x) germe(s) 25 G,. Dimensionnement des germes périphériques Comme représenté en figure 2a, un germe Gp selon l'invention est dimensionné de manière à ce que la largeur (noté lp) du germe périphérique dans un plan 30 vertical de coupe, vérifie : = d - b ; avec : - d étant tel que d > H. tan Orpax, avec Orpa,, la valeur maximale de l'angle 0 du front de solidification du four utilisé et H la hauteur souhaitée pour le lingot ; et - b=0 pour un creuset à angles droits, et b=Rinterne creuset, avec Rinteme creuset la taille du chanfrein pour un creuset à arrêtes arrondies. d représente plus particulièrement l'espacement, dans un plan vertical de coupe, entre l'interface 3 entre un germe périphérique Gp et un germe central G, contigus, et la paroi latérale du creuset la plus proche. Pour définir la largeur lp d'un germe périphérique Gp, il est nécessaire de déterminer dans un premier temps la distance d. Celle-ci est choisie telle que d > H. tan 0MaX. De manière classique, la hauteur H, mesurée suivant l'axe Z de croissance, du lingot peut être choisie supérieure ou égale à 100 mm, en particulier comprise entre 180 et 800 mm. La valeur Orpax peut être par exemple déterminée à l'issue d'un essai de solidification dirigée, effectué dans le même creuset 1, d'un lingot de silicium de hauteur Hessai similaire à la hauteur H du lingot souhaité, obtenu par reprise sur germes. L'essai de solidification dirigée en vue de la détermination de l'angle Omax peut être par exemple réalisé en pavant le fond du creuset de germes Cz, autrement dit de germes issus d'un lingot de silicium élaboré selon une technique de tirage de Czochralski (encore appelé lingot « Cz »), ou en pavant le fond du creuset de germes « Fz », autrement dit de germes issus d'un lingot élaboré selon un procédé de zone de flottation (ou «floatzone » en langue anglaise), encore appelé procédé « Fz ». Il appartient à l'homme du métier de déterminer, par des méthodes conventionnelles, la valeur Orpax à partir de l'essai de solidification réalisé. Comme illustré sur la figure 3a, la valeur 0mar peut être déterminée à l'aide d'une méthode cristallographique, en observant le changement de structure entre la zone monocristalline 8 et la zone multicristalline 4 en haut du lingot formé de hauteur Hessai, qui renseigne sur la déviation de la zone multicristalline de bas en haut du lingot. La valeur Orpax peut être ainsi calculée, à l'issue de l'essai de solidification dirigée, par la formule suivante : tan Onlax= dessal/Hessal, avec dessal étant la distance la plus éloignée du bord de creuset où se situe la zone multicristalline pour le lingot de hauteur Hessai obtenu lors de l'essai, comme représenté schématique en figure 3a. D'autres méthodes de détermination de l'angle Omax peuvent être utilisées. A titre d'exemple, il peut être déterminé à l'aide d'une cartographie de résistivité lors d'un essai de solidification dirigée d'un lingot de silicium avec un dopage en bore. De fait, le bore, présentant un coefficient de ségrégation k=0,8 ségrégue de manière homogène dans le volume du lingot au cours de la solidification. Il en résulte une variation locale de la résistivité du lingot, qui suit l'évolution de l'interface solide-liquide pendant la cristallisation du silicium. Une ligne d'isorésistivité 9 observée sur la cartographie de résistivité correspond ainsi au front de solidification à un instant donné. L'angle du front de solidification Omax peut donc être directement mesuré sur les courbes d'isorésistivité définies sur la cartographie de résistivité, comme représenté schématiquement en figure 3b. Selon un mode de réalisation préféré, d est choisi égal à H. tan Omax, de manière à optimiser la largeur totale (lu) du lingot central obtenu. Le ou lesdits germes Gp peuvent présenter dans un plan vertical de coupe, une largeur lp inférieure ou égale à 157 mm, en particulier comprise entre 5 et 40 mm. Dans une première variante de réalisation, le creuset utilisé peut être un creuset à angles droits (autrement dit, b=0). Comme représenté en figure 4a, le germe Gp peut être, dans ce cas, accolé à la paroi latérale 1 du creuset. Dans le cadre de cette variante, un germe Gp est de largeur lp = d, d étant tel que défini précédemment, de préférence d = H. tan Omax. Dans une seconde variante de réalisation, le creuset utilisé peut être un creuset à arrêtes arrondies, encore appelé creuset avec chanfreins. Comme représenté en figure 4b, le germe Gp peut être, dans ce cas, espacé de la paroi latérale 1 du creuset d'une distance b égale à la taille du chanfrein du creuset Rinterne creuset (typiquement comprise entre 2 et 40 mm). Dans le cadre de cette variante, un germe Gp est de largeur lp = d-b, avec d étant tel que défini précédemment, de préférence d = H. tan Omax. Comme représenté en figure 5, le germe périphérique Gp ainsi dimensionné permet avantageusement que la zone multicristalline 4, se propageant à partir de la paroi du creuset, n'ait aucune interférence avec le joint de grains 6 crée à partir de l'interface 3 entre Gp et Gc. Ainsi, grâce à la mise en oeuvre de germes périphériques selon l'invention, les germinations sur les parois du creuset n'induisent pas de diminution de la proportion de zone monocristalline issue des germes G, sur la hauteur du lingot. Les dimensions autres que la largeur lp d'un germe périphérique peuvent être choisies indépendamment de la thermique du four. Selon un mode de réalisation particulier, un germe Gp peut présenter une épaisseur e suivant l'axe Z, supérieure ou égale à 5 mm. A titre d'exemple, elle peut être d'environ 20 mm. De préférence, les germes périphériques présentent une épaisseur proche, voire identique, à celle du ou des germes centraux. Selon un mode de réalisation particulièrement préféré, les germes Gp sont de forme pavé droit, de largeur lp et de longueur Lp choisie de manière à ce qu'un seul type de germe Gp soit nécessaire pour le pavage le long du côté du creuset, comme représenté par exemple en figure 2b. Le pavage central peut être formé d'un ou plusieurs germes centraux G. On désignera par « lu » (pour « largeur utile ») la largeur totale, dans un plan vertical de coupe, des germes centraux. lu vérifie plus particulièrement lu = 'creuset - 2d, avec 'creuset la largeur du creuset, dans le plan de coupe, et d tel que défini précédemment. Le ou lesdits germes G, peuvent ainsi présenter, dans un plan vertical de coupe, une largeur 1, inférieure ou égale à lu, en particulier comprise entre 110 mm et lu/n avec n le nombre de germes centraux accolés, n pouvant notamment être compris entre 1 et 10. Les germes centraux sont de préférence de forme pavé droit, de base carrée ou rectangulaire. De tels germes permettent avantageusement un pavage central en fond du creuset sous la forme d'un quadrillage régulier. Comme détaillé dans la suite du texte, un tel pavage s'avère avantageux, dans le cadre de la formation de joints de grains symétriques dans le lingot central, notamment pour le briquetage du lingot formé à l'issue du procédé de l'invention. Selon une première variante de réalisation, le pavage central est réalisé à l'aide de germes G, de forme pavé droit à base carrée, comme représenté en figure 2b, par exemple de côté (1,) d'un carré compris entre 110 mm et 1'/n, avec 1' et n définis précédemment, en particulier de côté 1, d'un carré supérieur ou égal à 95 mm. A titre d'exemple, la figure 2b représente un pavage central sous forme carrée, dit « G2 », formé de 4 germes centraux de forme pavé droit à base carrée. Selon une seconde variante de réalisation, le pavage central est réalisé à l'aide de germes G, de forme pavé droit à base rectangulaire, par exemple de largeur d'un rectangle comprise entre 110 mm et 1'/n, en particulier de largeur supérieure ou égale à 95 mm et de longueur supérieure ou égale à deux fois la largeur. Les germes G, peuvent présenter une épaisseur suivant l'axe Z, supérieure ou 10 égale à 5 mm. De préférence, l'ensemble des germes G, formant le pavage en fond de creuset présente la même épaisseur (e) suivant l'axe Z. Comme évoqué précédemment, dans un mode de réalisation particulièrement préféré, les germes centraux et périphériques présentent des épaisseurs similaires, voire identiques. 15 Les germes G, et Gp de silicium mono-cristallin mis en oeuvre pour le pavage selon l'invention, peuvent être issus d'un lingot de silicium élaboré selon une technique de tirage Czochraslski (encore appelé lingot « Cz »), technique dans laquelle un cristal de silicium est mis en contact avec un bain de silicium en fusion, afin de faire croître un 20 lingot monocristallin. Cette méthode fournit généralement des lingots Cz de forme cylindrique. Ils peuvent être usinés, de manière conventionnelle, et découpés en tranches perpendiculaires ou parallèlement à l'axe du cylindre, pour obtenir des germes de forme pavé droit. Selon une autre variante de réalisation, les germes G, et Gp de silicium mono- 25 cristallin proviennent du recyclage d'un lingot élaboré lors d'une précédente solidification dirigée selon le procédé de l'invention, par exemple par prélèvement d'une tranche horizontale du lingot de silicium formé. Comme indiqué précédemment, un germe G, présente avantageusement un 30 réseau cristallin symétrique du réseau cristallin du germe Gp qui lui est contigu, par rapport au plan P défini par le joint de germe 3 entre lesdits germes Gp et G,. Une telle symétrie des réseaux cristallins des germes G, et Gp permet, lors de l'étape (ii) de solidification dirigée de silicium, la propagation de joints de grain symétriques 6 à partir des joints de germes 3, comme représenté schématiquement en figure 5. Par «joint de grains symétrique », on entend désigner un joint de grains plan, présent dans le lingot de silicium formé à l'issue de la solidification dirigée de silicium, et définissant un plan de symétrie cristalline P pour les réseaux cristallins situés de part et d'autre de ce plan. Comme représenté schématiquement en figure 5 et illustré dans l'exemple 1 (figure 10), le joint de grains 6 permet avantageusement de bloquer la propagation des macles 5 créées à partir de la zone multicristalline en bordure du creuset. Selon une variante de réalisation particulière, le pavage central peut être également formé de germes G, présentant des réseaux cristallins symétriques les uns des autres ; autrement dit chaque germe G, présente un réseau cristallin symétrique du réseau cristallin du germe G, qui lui est contigu, par rapport au plan défini par la frontière entre les deux germes G, contigus. Ce mode de réalisation s'avère particulièrement avantageux pour maîtriser la propagation des joints de grains dans le lingot central monocristallin formé. Dans un premier mode de réalisation, un germe périphérique Gp peut posséder des orientations suivant les directions (x), (y) et (z), identiques, aux incertitudes de découpe et de positionnement près au fond du creuset, à celles du germe central G, qui lui est contigu. A titre d'exemple, les germes G, et Gp peuvent être prélevés dans un même lingot Cz, par exemple par découpe du lingot Cz perpendiculairement à la direction de croissance du cristal mis en oeuvre dans le procédé de Czochralski. Dans un second mode de réalisation, le germe périphérique Gp et le germe central G, peuvent présenter des orientations cristallographiques distinctes. De préférence, la désorientation, telle que définie ci-après, entre les germes Gp et G, s'effectue autour d'un axe de désorientation parallèle à l'axe (z). Autrement dit, les germes G, et Gp présentent des orientations cristallines distinctes suivant les directions (x) et (y). D'une manière générale, la différence d'orientation entre les réseaux cristallins de deux germes 2 est appelée « désorientation ». Cette désorientation se traduit par une opération de rotation autour d'un axe de désorientation et d'un angle de désorientation 20. Par la suite, on nommera « désorientation totale », l'angle de désorientation 20 le plus petit parmi toutes les opérations de rotation précitées ; et on nommera « axe de désorientation », l'axe associé à cet angle. De préférence, la désorientation totale 20 entre les réseaux cristallins symétriques de deux germes (2) contigus, notés pour les différencier « germe A » et « germe B» (qu'il s'agisse de deux germes Gp et G, contigus ou, dans la variante précitée, de deux germes G, contigus) est supérieure ou égale à 4°, en particulier supérieure ou égale à 5°, et plus particulièrement comprise entre 6° et 45°. Selon un mode de réalisation particulier, les réseaux cristallins de deux germes symétriques 2 contigus présentent tous deux une direction colinéaire à l'axe (Z), de préférence une direction ou proche de colinéaire à l'axe (Z), chacun des germes étant avantageusement désorienté selon un même angle 0 par rapport à cette direction selon (x) et/ou (y). La désorientation 0 d'un germe peut être déterminée par des méthodes de 20 mesure connues de l'homme du métier, par exemple par mesure des angles avec la méthode de Laue, par diffraction de rayon X ou encore par diffraction des électrons rétrodiffusés (ESBD pour « Electron BackScattered Diffraction » en langue anglaise). Cependant, de manière avantageuse, il est possible de s'affranchir de la mesure des angles de désorientation 0 de chacun des germes mis en oeuvre, en réalisant le 25 pavage de germes contigus de réseaux cristallins symétriques l'un par l'autre, à partir d'un seul type de germes. Ainsi, selon un mode de réalisation particulier, le pavage en fond de creuset par des germes 2 contigus, notés germe A et germe B, de réseaux cristallins symétriques l'un de l'autre, peut être réalisé à partir de germes de silicium identiques, le germe B étant 30 obtenu à partir d'un germe A ayant subi une rotation d'un angle de 180° autour de l'un des vecteurs perpendiculaires aux faces latérales du germe, c'est-à-dire dans le cadre d'un pavage sous forme d'un quadrillage, autour de l'axe (x) ou (y). A titre d'exemple, la figure 6 représente l'obtention des germes A et B de type pavé droit, le germe B étant obtenu par rotation d'un angle de 180° autour de l'axe x et/ou de l'axe (y). Selon un mode de réalisation préféré, dans le cas de la mise en oeuvre de germes G, de réseaux cristallins symétriques l'un par rapport à l'autre, la désorientation entre les réseaux cristallins de deux germes G, contigus s'effectue autour d'un axe . De préférence, l'axe est confondu avec l'axe (Z) du creuset et/ou avec l'axe (z) du germe. Un tel mode de réalisation s'avère particulièrement avantageux, au regard des plaquettes qui seront formées par découpe du lingot central monocristallin obtenu à partir d'un tel pavage central de germes. De fait, les surfaces des plaquettes issues de la découpe des briques perpendiculairement à la surface du lingot central, suivant les plans de joints de grains verticaux, sont, aux irrégularités de découpe près sensiblement parallèles aux plans (001). Etant d'orientation (001), les surfaces des plaquettes ainsi formés présentent la caractéristique d'être efficacement texturisées par une texturation basique (à base de KOH ou NaOH par exemple). Il peut en résulter un gain de réflectivité d'environ 5 à 12 % relatif en face, comparativement à des texturations basiques sur d'autres orientations ou à des texturations acides sur une orientation quelconque. Selon un mode de réalisation particulier, le creuset peut être avantageusement dimensionné en fonction de la largeur lp des germes périphériques Gp, préalablement déterminée comme décrit précédemment, et de la largeur I' du lingot central souhaitée. Autrement dit, la largeur du creuset, 'creuset/ est choisie telle que lcreuset 1u +21p +2b, avec b tel que défini précédemment. Solidification dirigée par reprise sur germes (étape (ii)) Dans une seconde étape du procédé de l'invention, on procède à la solidification dirigée de silicium dans le four par reprise sur germes selon une direction de croissance colinéaire à l'axe (Z) et avec un front de solidification, spatialement ou temporellement, concave ou proche de la planéité. L'homme du métier est à même d'ajuster les conditions opératoires pour l'élaboration du lingot de silicium par solidification dirigée. Le four utilisé peut être un four conventionnel de solidification dirigée, comme par exemple un four de cristallisation de type HEM (provenant du nom anglais « Heat Exchange Method ») ou de type Bridgman avec un chauffage fixe par le haut et les côtés, qui permet de cristalliser la charge de silicium avec un gradient de température contrôlé. D'une manière générale, la solidification dirigée est effectuée en faisant fondre, dans un premier temps, une charge de silicium dans le creuset préparé en étape (i). Lorsque le silicium est complètement en fusion, et que les germes commencent à fondre, le silicium en fusion est solidifié, de façon dirigée, à faible vitesse (typiquement de 5 à 30 mm/h). La solidification dirigée peut être réalisée par déplacement du système de chauffage et/ou par refroidissement contrôlé, permettant un déplacement progressif du front de solidification (front de séparation entre la phase solide et la phase liquide) vers le haut du creuset. Le lingot, de hauteur H, obtenu à l'issue de la solidification dirigé peut être ensuite refroidi, notamment jusqu'à température ambiante (20°C ± 5°C). Comme représenté de manière schématique et partielle en figure 5, le lingot de silicium obtenu selon le procédé de l'invention présente un coeur monocristallin 7 séparé des zones multicristallines périphériques 4, par des joints de grains 6, se développant à partir des joints de germes 3 entre germes périphériques Gp et germes centraux G,. Formation du lingot monocristallin (étape (iii)) Le lingot central monocristallin 7 peut être isolé des zones multicristallines formées à l'aplomb des germes Gp, par découpe du lingot le long des plans P définis par l'interface entre deux germes G, et Gp contigus. Les positions de découpe du lingot sont aisément identifiables sur le lingot, dans la mesure où elles se situent au niveau des frontières entre germes Gp et G, tapissant le fond du creuset. La découpe le long des plans P peut être opérée par des moyens conventionnels, connus de l'homme du métier, par exemple à l'aide d'un fil de découpe. Le lingot monocristallin 7 ainsi obtenu est d'excellente qualité cristalline. En particulier, il peut présenter une part multicristalline inférieure à 5 % de son volume total. Plaquettes de silicium Le lingot de silicium 7 monocristallin, obtenu à l'issue de l'étape (iii), peut ensuite être découpé en briques. Des plaquettes de silicium peuvent être élaborées à partir de ces briques, selon des techniques classiques connues de l'homme du métier, notamment par découpe des briques, rectification des faces, éboutages des extrémités hautes et basses pour ajuster les dimensions de la plaquette, etc.. Dans le cadre de la variante de réalisation où les germes G, mis en oeuvre présentent des réseaux cristallins symétriques les uns des autres, le lingot central monocristallin présente avantageusement des joints de grains symétriques suivant les plans (Pd, Pc2, Pc3. - - ) définis par les frontières entre les germes G,. Selon une première variante de réalisation, la découpe du lingot de coeur en briques peut être opérée indépendamment de la position des plans de joints de grains Pci, Pc2, Pc3 - - - - Les briques résultantes contiennent ainsi des joints de grains symétriques. Selon une seconde variante de réalisation, la découpe du lingot de coeur en briques peut être opérée le long des plans Pci, Pc2, Pc3, - - - , comme représenté schématiquement en figure 7. La découpe du lingot de silicium le long de ces plans, permet ainsi d'éliminer les joints de grains symétriques et d'obtenir avantageusement des briques dénuées de joints de grains. Les positions de découpe du lingot central le long des joints de grains symétriques sont aisément identifiables sur le lingot dans la mesure où elles se situent au niveau des frontières entre les germes G, contigus tapissant le fond du creuset. Pour un pavage de germes G, de type quadrillage comme représenté schématiquement en figure 2b, la découpe peut par exemple être opérée à l'aide d'une machine conventionnelle de type Squarer ou scie à bande. Il appartient à l'homme du métier d'adapter le pas du guide-fils, au regard de la dimension des germes G, de pavage mis en oeuvre et du diamètre des fils de découpe utilisés, de manière à ce que la découpe à l'aide du Squarer se fasse le long de chacun des plans Pci, P,2, ... et permette d'éliminer les joints de grains symétriques du lingot central. Les plaquettes ainsi obtenues peuvent être avantageusement utilisées pour l'élaboration de cellules photovoltaïques, par exemple pour les filières homojonction ou hétéroj onction. D'autres variantes de réalisation du pavage en fond de creuset par des germes centraux et périphériques peuvent être envisagées, sans se départir de l'esprit de l'invention. Ainsi, selon une autre variante de réalisation, le procédé de l'invention met en oeuvre en étape (i) un pavage avec des germes Gc et Gp ne présentant pas de réseaux cristallins symétriques l'un par rapport à l'autre. Dans le cadre de cette variante, le pavage en étape (i) en fond de creuset peut être formé : - d'un ou plusieurs germes centraux G, ; et - d'un ou plusieurs germes périphériques Gp2, contigu(s) aux germe(s) G, ; les germes Gp2 présentent, dans un plan vertical de coupe, une largeur 1p2 strictement inférieure à la largeur 1c d'un germe central Gc ; et étant dimensionnés de manière à ce que : 0 La valeur O. peut être plus particulièrement déterminée par un essai préalable de solidification dirigée, comme décrit précédemment. Dans une telle variante de réalisation, comme représenté schématiquement en figure 10, les joints de grains 6 se propageant au cours de l'étape de solidification dirigée du lingot, à partir des joints de germes entre joints périphériques Gp2 et joints centraux G, ne sont pas des joints de grains symétriques. Néanmoins, ils permettent de stopper efficacement la propagation des macles 5 créées à partir de la zone multicristalline 4. Un lingot monocristallin, d'excellente qualité cristalline, peut ainsi être obtenu par découpe du lingot obtenu à l'issue de l'étape (ii) de solidification dirigée, le long des plans P2 parallèles aux parois latérales du creuset, à une distance d2 de la paroi du creuset, comme représenté en figure 10. Dans le cas d'un front de solidification proche de la planéité en fin de solidification du lingot, le joint de grains 6 se propageant à partir des joints de germes entre Gp et G, acquiert une quasi-verticalité en haut du lingot. La découpe du lingot de coeur est aisément identifiable, dans la mesure où elles se situent au niveau des frontières entre germes Gp et germes centraux G,. L'invention va maintenant être décrite au moyen de l'exemple suivant donné bien entendu à titre illustratif et non limitatif de l'invention. EXEMPLES 1. Détermination de la valeur maximale de l'angle 0 du front de solidification du four Le four de cristallisation utilisé pour les essais de reprise sur germes est un four de taille « Gen 2 » (60 à 80 kg de charge) possédant trois zones de chauffe pilotées en température ou en puissance : une zone de chauffe haute, une zone de chauffe basse et une zone de chauffe latérale. Le creuset utilisé pour cet essai est un creuset en silice revêtu de Si3N4 de taille G2 (390 x 390 mm2). Un lingot multicristallin est réalisé dans le creuset, suivant une recette thermique spécifique développée pour obtenir un lingot multicristallin respectant les critères qualité de briques standards. Ce type de creuset est entouré d'un contre-creuset en graphite servant à limiter la dilatation de la silice qui, lors de la montée en température au cours du cycle et la transition vitreuse associée, devient visqueux. La charge est constituée d'une masse de silicium électronique (9N) ou métallurgique (6N) plus ou moins importante suivant la taille de lingot voulu, la quantité en dopant qu'il soit de type P (bore) ou de type N (phosphore) est calculée en fonction de la résistivité et du type désirée. Après expérience, le lingot de silicium est découpé suivant un plan vertical de coupe, pour déterminer le front de solidification du four à l'aide d'une étude métallographique ou de résistivité. A l'aide d'une étude cristallographique (comme représenté schématiquement en figure 8), il est possible de déterminer facilement les différentes dimensions nécessaires : Hessai = 180 mm Onlax = 10,7° Et : dessai = Hessai .tan Omax dessai = 34 mm Au vu de l'angle 0. (10,7°) du front de solidification du four utilisé, et de la taille du chanfrein présent pour ce creuset (b=14 mm), les germes périphériques doivent présenter une largeur minimale de 20 mm.30 2. Fabrication du lingot de silicium 2.i. Réalisation du pavage de germes G, et GR On réalise un pavage du fond du creuset (creuset et contre-creuset identiques à ceux utilisés dans l'essai précédent), comme représenté schématiquement en figure 2b, avec : - dans la zone centrale, quatre germes G, de type Cz de dimensions 144 x 144 mm et d'épaisseur 20 mm. Ces lingots sont découpés dans un lingot de diamètre 8 pouces (202 mm) perpendiculairement à la direction de croissance du cristal. La reprise sur germe aura donc une croissance identique à la direction de croissance du germe Cz : proche de ; et - dans la zone périphérique au voisinage des parois du creuset et adjacents aux germes Gc, quatre germes périphériques Gp de dimensions 28 x 317 mm et d'épaisseur 20 mm. Ces germes ont été prélevés dans un même lingot Cz et possèdent des orientations, suivant les trois directions, semblables aux germes centraux. Ces germes ont été nettoyés par ultrasons dans un bac d'acétone et un bac d'éthanol pendant une durée de 30 minutes et ensuite attaqués dans une solution de soude à 10 % massique. Les caractéristiques des germes utilisés sont présentées dans le tableau 1 ci- après. N° Dimensions (mm) Largeur x longueur x épaisseur type Résistivité (n.cm) Gr, 1 144 x 144 x 20 P 1,3 Gr, 2 144 x 144 x 20 P 1,4 G3 144 x 144 x 20 P 1,5 G4 144 x 144 x 20 P 1,7 Gp 1 28 x317 x 20 P 1,5 à 1,7 Gp 2 28 x317 x 20 P 1,5 à 1,7 Gp 3 28 x317 x 20 P 1,5 à 1,7 Gp 4 28 x317 x 20 P 1,3 à 1,5 TABLEAU 1 : Caractérisation des germes G, et Gp 25 30 2.ii. Solidification dirigée de silicium par reprise sur germes dans le four On effectue la solidification dirigée d'une charge de silicium, identique à celle utilisée pour la détermination de la valeur maximale de l'angle 0 du front de solidification du four (point 1.). Résultats En sortie de four, l'observation de la face supérieure du lingot indique la présence d'une zone monocristalline, premier indice sur la croissance monocristalline de bas en haut du lingot. L'observation de la structure cristalline post découpe (photographie (180 mm x 388 mm) présentée en figure 9) démontre que la croissance de la zone monocristalline issue des germes centraux est maintenue sur toute la hauteur du lingot. Il peut être observé que les macles 5, créées à partir de la zone multicristalline, sont bloquées sur les extérieurs du lingot à l'aide des joints de grains 6 créés par les interfaces entre germes périphériques et germes centraux. REVENDICATIONS1. Procédé de fabrication d'un lingot de silicium par reprise sur germes en four de solidification dirigée, comprenant au moins les étapes consistant en : (i) disposer d'un creuset (1) d'axe (Z) longitudinal, dont le fond comporte un pavage de germes (2) de silicium monocristallin de forme prisme droit ; et (ii) procéder à la solidification dirigée de silicium par reprise sur germes, selon une direction de croissance colinéaire à l'axe (Z) et avec un front de solidification, spatialement ou temporellement, concave ou proche de la planéité ; caractérisé en ce que le pavage en étape (i) est formé : - d'un ou plusieurs germes centraux G, ; et - d'un ou plusieurs germes périphériques Gp, contigu(s) au(x) germe(s) Ge, un germe Gp présentant un réseau cristallin symétrique du réseau cristallin du germe Gp contigu, par rapport au plan P défini par la frontière (3) entre lesdits germes Gp et Ge; le ou lesdits germes Gp présentant, dans un plan vertical de coupe, une largeur (1p) strictement inférieure à la largeur totale (lu) du ou desdits germes centraux ; et les germes périphériques Gp étant dimensionnés de manière à ce que : = d - b avec : - d vérifiant : d > H.tan Omax, avec Orua' la valeur maximale de l'angle 0 du front de solidification du four utilisé, et H la hauteur, mesurée selon l'axe (Z), du lingot de silicium souhaitée ; et - b=0 pour un creuset à angles droits, et b=Rinteme creuset, avec Rinteme creuset la taille du chanfrein pour un creuset à arrêtes arrondies. 2. Procédé selon la revendication 1, la valeur 0mar étant déterminée à l'issue d'un essai de solidification dirigée, dans le même creuset (1), d'un lingot de silicium de hauteur Hessai similaire à la hauteur H du lingot souhaité, obtenu par reprise sur germes, en particulier sur des germes Cz ou des germes Fz. 3. Procédé selon la revendication 2, la valeur Orua' étant calculée, à l'issue de 30 l'essai de solidification dirigée, par la formule suivante : tan 0.= dessai/Hessai, avec dessai étant la distance la plus éloignée du bord de creuset où se situe la zone multicristalline pour le lingot de hauteur Hessai obtenu lors de l'essai. 4. Procédé selon l'une quelconque des revendications précédentes, dans lequel les germes G, et Gp sont issus d'un lingot Cz de silicium ; ou du recyclage d'un lingot élaboré lors d'une précédente solidification dirigée selon le procédé tel que défini en revendication 1, par prélèvement d'une tranche horizontale du lingot formé. 5. Procédé selon l'une quelconque des revendications précédentes, dans lequel les germes G, et Gp présentent une épaisseur (e) suivant l'axe (Z), supérieure ou égale à 5 mm. 6. Procédé selon l'une quelconque des revendications précédentes, dans lequel le ou lesdits germes Gp présentent, dans un plan vertical de coupe, une largeur (1p) 10 inférieure ou égale à 157 mm, en particulier comprise entre 5 et 40 mm. 7. Procédé selon l'une quelconque des revendications précédentes, dans lequel le ou lesdits germes G, présentent, dans un plan vertical de coupe, une largeur (le) comprise entre 110 mm et lu/n avec n le nombre de germes centraux accolés, n étant en particulier compris entre 1 et 10. 15 8. Procédé selon l'une quelconque des revendications précédentes, dans lequel les germes G, présentent la forme d'un pavé droit de base carrée ou rectangulaire. 9. Procédé selon l'une quelconque des revendications précédentes, dans lequel le creuset est à angles droits, le germe Gp étant accolé à la paroi latérale (1) du creuset. 20 10. Procédé selon l'une quelconque des revendications 1 à 8, dans lequel le creuset est à arrêtes arrondies, le germe Gp étant espacé de la paroi latérale (1) du creuset d'une distance (b) égale à la taille du chanfrein du creuset Rinterne creuset, en particulier allant de 2 à 40 mm. 11. Procédé selon l'une quelconque des revendications précédentes, le creuset 25 étant dimensionné en fonction de la largeur (1p) des germes périphériques préalablement déterminée et de la largeur (lu) souhaitée. 12. Procédé selon l'une quelconque des revendications précédentes, dans lequel chaque germe G, présente un réseau cristallin symétrique du réseau cristallin du germe G, qui lui est contigu, par rapport au plan défini par la frontière entre les deux 30 germes G, contigus. 13. Lingot de silicium, présentant un coeur monocristallin séparé par des joints de grains, sensiblement verticaux, d'une zone multicristalline périphérique, obtenu selon le procédé de l'une quelconque des revendications 1 à 12. 14. Procédé de fabrication d'un lingot de silicium monocristallin, comprenant 5 au moins une étape (iii) de découpe du lingot tel que défini en revendication 13, le long des plans P définis par l'interface entre deux germes G, et Gp contigus, de manière à éliminer les zones multicristallines formées à l'aplomb des germes Gp. 15. Procédé selon la revendication précédente, dans lequel le lingot de silicium monocristallin isolé à l'issue de l'étape (iii) présente une part multicristalline inférieure à 10 5 % de son volume total.